(57)【特許請求の範囲】
【請求項１】
複数の素材コンクリートブロックが、上下方向に並行配置された複数個の板部材のそれぞれの間に並置されて、垂直方向に積層されて、各板部材によって保持されたコンクリートブロック積層体が形成され、
該コンクリートブロック積層体が、加圧固定手段によって前記板部材の上部板部材の上方から加圧されて互いに固定されて、
該固定されたコンクリートブロック積層体の側方全表面に、下地調整塗材、密着塗材、装飾塗材及び被覆塗材が塗装器具によって順次塗装されて化粧塗装が施されて化粧塗装層が形成され、乾燥されて、化粧された化粧コンクリートブロック積層体が形成され、
該化粧コンクリートブロック積層体の側方全表面に被覆材層が形成され、
個々の化粧コンクリートブロックが、積層された化粧コンクリートブロックの積層線に沿って切取部材によって前記化粧塗装層及び前記被覆材層に同時に一緒に切目が入れられることによって形成されて、前記化粧塗装層が該被覆材層によって保護された状態で切り離されたこと
を特徴とする化粧コンクリートブロックの製造方法。
【請求項２】
複数の素材コンクリートブロックが、上下方向に並行配置された複数個の板部材のそれぞれの間に並置されて、垂直方向に積層されて、各板部材によって保持されたコンクリートブロック積層体が形成され、
該コンクリートブロック積層体が、加圧固定手段によって前記板部材の上部板部材の上方から加圧されて互いに固定されて、
該固定されたコンクリートブロック積層体の側方全表面に、下地調整塗材、密着塗材、装飾塗材及び被覆塗材が塗装器具によって順次塗装されて化粧塗装が施されて化粧塗装層が形成され、乾燥されて、化粧された化粧コンクリートブロック積層体が形成され、
該化粧コンクリートブロック積層体の側方全表面に、接着剤が貼着された被覆層が被覆、付着されて被覆材層が形成され、
個々の化粧コンクリートブロックが、積層された化粧コンクリートブロックの積層線に沿って切取部材によって前記化粧塗装層及び前記被覆材層に同時に一緒に切目が入れられることによって形成されて、前記化粧塗装層が該被覆材層によって保護された状態で切り離されたこと
を特徴とする化粧コンクリートブロックの製造方法。
【請求項３】
複数の素材コンクリートブロックが、上下方向に並行配置された複数個の板部材のそれぞれの間に並置されて、垂直方向に積層されて、各板部材によって保持されたコンクリートブロック積層体が形成され、
該コンクリートブロック積層体が、加圧固定手段によって前記板部材の上部板部材の上方から加圧されて互いに固定されて、
該固定されたコンクリートブロック積層体の側方全表面に、下地調整塗材、密着塗材、装飾塗材及び被覆塗材が塗装器具によって順次塗装されて化粧塗装が施されて化粧塗装層が形成され、乾燥されて、化粧された化粧コンクリートブロック積層体が形成され、
該化粧コンクリートブロック積層体の側方全表面に、塗装器具によって被覆層塗材が塗装され、乾燥されて、被覆材層が形成され、
個々の化粧コンクリートブロックが、積層された化粧コンクリートブロックの積層線に沿って切取部材によって前記化粧塗装層及び前記被覆材層に同時に一緒に切目が入れられることによって形成されて、前記化粧塗装層が該被覆材層によって保護された状態で切り離されたこと
を特徴とする化粧コンクリートブロックの製造方法。
【請求項４】
請求項３において、前記被覆層塗材は、ケトン系と芳香族系炭化水素との混合溶剤に塩化ビニルと酢酸ビニルとの共重合物を溶解してなる可剥性塗料からなることを特徴とする化粧コンクリートブロックの製造方法。
【請求項５】
請求項１〜４のいずれかにおいて、前記装飾塗材が、ペースト状塗材からなり、塗装された時に、表面に装飾が施されることを特徴とする化粧コンクリートブロックの製造方法。
【請求項６】
請求項１〜４のいずれかにおいて、前記装飾塗材が、タイルと該タイルに接着される接着剤とからなり、該装飾塗材を塗装する時に、該接着剤を付着してからタイルが付着されることで装飾塗材塗装がなされることを特徴とする化粧コンクリートブロックの製造方法。
【請求項７】
請求項２、５、６のいずれかに記載した化粧コンクリートブロックの製造方法で製造された化粧コンクリートブロックから前記被覆材層が剥離され、
該被覆材層が剥離された化粧コンクリートが垂直方向に積層されて仮化粧ブロック塀が形成され、
該仮化粧ブロック塀の化粧コンクリートブロックの積層線に沿って、かつ近接して隣接する化粧コンクリートブロックに汚れ防止テープを貼着し、
積層線に沿って介在する空隙に接着用モルタルをコーキング部材によって流し込んで隣接する化粧コンクリートブロックを接着一体化し、乾燥させ、
乾燥後に前記汚れ防止テープを剥離して、化粧ブロック塀を完成すること
を特徴とする化粧ブロック塀の構築方法。
【発明の詳細な説明】
【技術分野】
【０００１】
本発明は、化粧コンクリートブロックの製造方法、化粧ブロック塀の構築方法及び化粧コンクリートブロック積層体に関するものである。
【背景技術】
【０００２】
従来、コンクリートブロック塀等のコンクリートブロックの製造方法としては、コンクリートブロック塀構築現地において、複数のコンクリートブロック素体（以下、素材コンクリートブロックと称する。）を並べて土台の上に載置して積層し、これら積層したコンクリートブロックの側方面に塗装を施して側方面上に塗装層を形成するとともに各コンクリートブロック間の間隙である積層線でもある目地を埋める仕上処理を施してコンクリートブロック塀を完成させるものが知られている。また、近年では、コンクリートブロックの塗装材として化粧塗材を用い、意匠性のある美観を有する化粧コンクリートブロックを製造する方法が知られている。
【０００３】
上記のようなコンクリートブロックの製造方法としては、例えば特許文献１には、建築用コンクリートブロックを上下左右に積み重ねて構築される新設ブロック塀等の着色方法であって、ブロック塀の表面に下地壁面を形成し、この下地壁面を単色の塗料により塗装して下塗り面を形成し、この上からマスキングを介して色彩混合塗装により塗装して上塗り面を形成するブロック塀等の着色方法が記載されている。
【０００４】
しかしながら、上記特許文献では、コンクリートブロックの塗装面即ち側方面の塗装がコンクリートブロック塀構築現地にてコンクリートブロックが積層された後に行われるため、現地環境によってはコンクリートブロックの塗装面即ち側方面の塗装が困難にある場合があるため、近時は、素材コンクリートブロック製造地において予め側方面に塗装処理による化粧塗装層を形成してから現地に運搬し、現地での側方面の塗装作業を省略することが要求されていた。
【０００５】
この際、塗装されたコンクリートブロックがコンクリートブロック塀構築現地へ運搬中に、衝撃等によって側方面の塗装に傷がつくおそれがあるため、例えば、特許文献２記載の方法を用いて、コンクリート表面に表面保護が可能な被覆材となる保護フィルムを貼着し側方面に被覆材層を形成したコンクリートブロックを製造することにより、運搬中の衝撃に基づいてコンクリートブロック側方面の塗装に傷がつくことを防止する必要があった。
【先行技術文献】
【特許文献】
【０００６】
【特許文献１】特開平１０−２２５６６０号公報
【特許文献２】特開２００５−２９９３２０号公報
【発明の概要】
【発明が解決しようとする課題】
【０００７】
しかしながら、上記特許文献記載の方法では、製造地において素材コンクリートの側方表面に化粧塗装層と被覆材層を形成した化粧コンクリートを製造するためには、これら化粧塗装層と被覆材層をそれぞれ別工程で形成する必要があり、またこの化粧コンクリートブロックは一つずつ成型するため、製造時間がかかってしまい不経済的となる問題があった。
【０００８】
本発明の目的は、側方表面に化粧塗装層と被覆材層を形成する化粧コンクリートブロックを素材コンクリートブロックの形状を活かして短時間で同時に複数個製造することができる化粧コンクリートブロックの製造方法を提供することにある。
【０００９】
本発明の目的は、また、上記の製造方法で製造された化粧コンクリートブロックにより、運搬によって化粧塗装層が損傷せず美観を保つことができ、しかも容易に短時間で化粧ブロック塀を構築することができる化粧ブロック塀の製造方法を提供することにある。
【００１０】
本発明の目的は、また、運搬によって化粧塗装層が損傷せず美観を保つことができ、しかも容易に短時間で化粧ブロック塀を構築することができる本発明の化粧コンクリートブロック積層体を提供することにある。
【課題を解決するための手段】
【００１１】
本発明の化粧コンクリートブロックの製造方法は、複数の素材コンクリートブロックが、上下方向に並行配置された複数個の板部材のそれぞれの間に並置されて、垂直方向に積層されて、各板部材によって保持されたコンクリートブロック積層体が形成され、該コンクリートブロック積層体が、加圧固定手段によって前記上部板部材の上方から加圧されて互いに固定されて、該固定されたコンクリートブロック積層体の側方全表面に、下地調整塗材、密着塗材、装飾塗材及び被覆塗材が塗装器具によって順次塗装されて化粧塗装が施されて化粧塗装層が形成され、乾燥されて、化粧された化粧コンクリートブロック積層体が形成され、該化粧コンクリートブロック積層体の側方全表面に被覆材層が形成され、個々の化粧コンクリートブロックが、積層された化粧コンクリートブロックの積層線に沿って切取部材によって前記化粧塗装層及び前記被覆材層に同時に一緒に切目が入れられることによって形成されて、前記化粧塗装層が該被覆材層によって保護された状態で切り離されたことを特徴としている。
【００１２】
本発明の化粧コンクリートブロックの製造方法は、複数の素材コンクリートブロックが、上下方向に並行配置された複数個の板部材のそれぞれの間に並置されて、垂直方向に積層されて、各板部材によって保持されたコンクリートブロック積層体が形成され、該コンクリートブロック積層体が、加圧固定手段によって前記上部板部材の上方から加圧されて互いに固定されて、該固定されたコンクリートブロック積層体の側方全表面に、下地調整塗材、密着塗材、装飾塗材及び被覆塗材が塗装器具によって順次塗装されて化粧塗装が施されて化粧塗装層が形成され、乾燥されて、化粧された化粧コンクリートブロック積層体が形成され、該化粧コンクリートブロック積層体の側方全表面に、接着剤が貼着された被覆層が被覆、付着されて被覆材層が形成され、個々の化粧コンクリートブロックが、積層された化粧コンクリートブロックの積層線に沿って切取部材によって前記化粧塗装層及び前記被覆材層に同時に一緒に切目が入れられることによって形成されて、前記化粧塗装層が該被覆材層によって保護された状態で切り離されたことを特徴としている。
【００１３】
本発明の化粧コンクリートブロックの製造方法は、また、複数の素材コンクリートブロックが、上下方向に並行配置された複数個の板部材のそれぞれの間に並置されて、垂直方向に積層されて、各板部材によって保持されたコンクリートブロック積層体が形成され、該コンクリートブロック積層体が、加圧固定手段によって前記板部材の上部板部材の上方から加圧されて互いに固定されて、該固定されたコンクリートブロック積層体の側方全表面に、下地調整塗材、密着塗材、装飾塗材及び被覆塗材が塗装器具によって順次塗装されて化粧塗装が施されて化粧塗装層が形成され、乾燥されて、化粧された化粧コンクリートブロック積層体が形成され、該化粧コンクリートブロック積層体の側方全表面に、塗装器具によって被覆層塗材が塗装され、乾燥されて、被覆材層が形成され、個々の化粧コンクリートブロックが、積層された化粧コンクリートブロックの積層線に沿って切取部材によって前記化粧塗装層及び前記被覆材層に同時に一緒に切目が入れられることによって形成されて、前記化粧塗装層が該被覆材層によって保護された状態で切り離されたことを特徴としている。
【００１４】
本発明の化粧コンクリートブロックの製造方法は、また、前記被覆層塗材は、ケトン系と芳香族系炭化水素との混合溶剤に塩化ビニルと酢酸ビニルとの共重合物を溶解してなる可剥性塗料からなることを特徴としている。
【００１５】
本発明の化粧コンクリートブロックの製造方法は、また、前記装飾塗材が、ペースト状塗材からなり、塗装された時に、表面に装飾が施されることを特徴としている。
【００１６】
本発明の化粧コンクリートブロックの製造方法は、また、前記装飾塗材が、タイルと該タイルに接着される接着剤とからなり、該装飾塗材を塗装する時に、該接着剤を付着してからタイルが付着されることで装飾塗材塗装がなされることを特徴としている。
【００１７】
本発明の化粧ブロック塀の構築方法は、上記発明のいずれかに記載した化粧コンクリートブロックの製造方法で製造された化粧コンクリートブロックから前記被覆材層が剥離され、該被覆材層が剥離された化粧コンクリートが垂直方向に積層されて仮化粧ブロック塀が形成され、該仮化粧ブロック塀の化粧コンクリートブロックの積層線に沿って、かつ近接して隣接する化粧コンクリートブロックに汚れ防止テープが貼着し、積層線に沿って介在する空隙に接着用モルタルをコーキング部材によって流し込んで隣接する化粧コンクリートブロックを接着一体化し、乾燥させ、乾燥後に前記汚れ防止テープを剥離して、化粧ブロック塀を完成することを特徴としている。
【００１８】
本発明の化粧ブロック塀の構築方法は、または、上記発明のいずれかに記載した化粧コンクリートブロックの製造方法で製造された化粧コンクリートブロックが垂直方向に積層されて仮化粧ブロック塀が形成され、該仮化粧ブロック塀の化粧コンクリートブロックの積層線に沿って介在する空隙に接着用モルタルをコーキング部材によって流し込んで隣接する化粧コンクリートブロックを接着一体化し、乾燥させ、乾燥後に前記被覆材層を剥離して、化粧ブロック塀を完成することを特徴としている。
【００１９】
本発明の化粧コンクリートブロック積層体は、複数の素材コンクリートブロックが、上下方向に並行配置された複数個の板部材のそれぞれの間に並置されて、垂直方向に積層されて、各板部材によって保持されたコンクリートブロック積層体であって、該コンクリートブロック積層体が、加圧固定手段によって前記上部板部材の上方から加圧されて互いに固定されて、該固定されたコンクリートブロック積層体の側方全表面に、下地調整塗材、密着塗材、装飾塗材及び被覆塗材が塗装器具によって順次塗装されて化粧塗装が施されて化粧塗装層が形成され、乾燥されて、化粧された化粧コンクリートブロック積層体が形成され、該化粧コンクリートブロック積層体の側方全表面に、接着剤が貼着された被覆層が被覆、付着されて被覆材層が形成され、個々の化粧コンクリートブロックが、積層された化粧コンクリートブロックの積層線に沿って切取部材によって前記化粧塗装層及び前記被覆材層に同時に一緒に切目が入れられることによって形成されて、前記化粧塗装層が該被覆材層によって保護された状態で切り離されたことを特徴としている。
【００２０】
本発明の化粧コンクリートブロック積層体は、または、複数の素材コンクリートブロックが、上下方向に並行配置された複数個の板部材のそれぞれの間に並置されて、垂直方向に積層されて、各板部材によって保持されたコンクリートブロック積層体であって、該コンクリートブロック積層体が、加圧固定手段によって前記板部材の上部板部材の上方から加圧されて互いに固定されて、該固定されたコンクリートブロック積層体の側方全表面に、下地調整塗材、密着塗材、装飾塗材及び被覆塗材が塗装器具によって順次塗装されて化粧塗装が施されて化粧塗装層が形成され、乾燥されて、化粧された化粧コンクリートブロック積層体が形成され、該化粧コンクリートブロック積層体の側方全表面に被覆材層が形成され、個々の化粧コンクリートブロックが、積層された化粧コンクリートブロックの積層線に沿って切取部材によって前記化粧塗装層及び前記被覆材層に同時に一緒に切目が入れられることによって形成されて、前記化粧塗装層が該被覆材層によって保護された状態で切り離されたことを特徴としている。
【発明の効果】
【００２１】
本発明の化粧コンクリートブロックの製造方法は、上述の如く構成したので、側方表面に化粧塗装層と被覆材層を形成する化粧コンクリートブロックを素材コンクリートブロックの形状を活かして短時間で同時に複数個製造することができる化粧コンクリートブロックの製造方法を提供することができる。
【００２２】
また、本発明の化粧ブロック塀の製造方法は、上述の如く構成したので、上記の製造方法で製造された化粧コンクリートブロックにより、運搬によって化粧塗装層が損傷せず美観を保つことができ、しかも容易に短時間で化粧ブロック塀を構築することができる化粧ブロック塀の製造方法を提供することができる。
【００２３】
また、本発明の化粧コンクリートブロック積層体は、上述の如く構成したので、運搬によって化粧塗装層が損傷せず美観を保つことができ、しかも容易に短時間で化粧ブロック塀を構築することができる本発明の化粧コンクリートブロック積層体を提供することができる。
【図面の簡単な説明】
【００２４】
【図１】本発明の実施例の化粧コンクリートブロックの製造方法における、コンクリートブロック積層体を形成する手順を示す図である。
【図２】図１において、コンクリートブロック積層体を形成し、加圧固定手段及び各板部材により保持した状態を示す図である。
【図３】図２にコンクリートブロック積層体において、側方面に塗装処理を施す手順を説明する図である。
【図４】図３のコンクリートブロック積層体において、側方面にされた塗装が乾燥した状態を示す図である。
【図５】図４のコンクリートブロック積層体において、塗装面上に被覆層を貼着した状態を示す図である。
【図６】図５のコンクリートブロック積層体において、積層線に沿って切目を入れた状態を示す図である。
【図７】図６のコンクリートブロック積層体において、個々のコンクリートブロックが切り離された状態を示す図である。
【図８】本発明の実施例における化粧コンクリートブロックの製造方法によって製造された化粧コンクリートブロックの概略を示す図である。
【図９】本発明の実施例における化粧コンクリートブロックの製造方法の適用例である製造された化粧コンクリートブロックの概略を示す図であり、（ａ）は一の適用例のもので、（ｂ）は別の適用例のものである。
【図１０】図９の化粧コンクリートブロックの側方面に形成された化粧塗装層の構造を示す図であり、（ａ）は一の適用例のもので、（ｂ）は別の適用例のものである。
【図１１】図１０の化粧塗装層の構造を平面から示す部分断面図であり、（ａ）は一の適用例のもので、（ｂ）は別の適用例のものである。
【図１２】本発明の実施例における化粧コンクリートブロックの製造方法によって製造された化粧コンクリートブロックの被覆材層を剥離して、仮化粧ブロック塀を構築した状態を示す図である。
【図１３】図１２の仮化粧ブロック塀の一部を示す部分拡大図である。
【図１４】図１２の仮化粧ブロック塀の各化粧コンクリートブロックの積層線に沿って隙間を埋めた状態を示す部分拡大図である
【図１５】図１４の隙間が埋められた各化粧コンクリートブロックの化粧塗装層に仕上げ作業を施して化粧ブロック塀を完成させる手順を説明する部分拡大図である。
【図１６】本発明の実施例における化粧コンクリートブロックの製造方法によって製造された化粧コンクリートブロックの被覆材層を剥離して、仮化粧ブロック塀を構築した状態の別の例を示す図である。
【図１７】本発明の別の実施例である化粧コンクリートブロックの製造方法であり、図４のコンクリートブロック積層体において、塗装面上に被覆層塗材を塗装した状態を示す図である。
【図１８】本発明の別の実施例である化粧コンクリートブロックの製造方法の手順をフローチャートで示す図である。
【発明を実施するための形態】
【００２５】
以下、本発明の実施例を図面に基づいて説明する。
【実施例１】
【００２６】
本発明の実施例である化粧コンクリートブロックの製造方法について、以下図１〜図７を用いて説明する。まず、図１に示すように、複数の素材コンクリートブロック１が、上下方向に並行配置された上部板部材１２、中間板部材１３及び下部板部材１４のそれぞれの間に並置されて、垂直方向に積層されて、各板部材１２、１３、１４によって保持されたコンクリートブロック積層体１０が形成される。
【００２７】
次に、このコンクリートブロック積層体１０が、加圧固定手段１１によって上部板部材１２の上方から加圧されて互いに固定されて、この固定されたコンクリートブロック積層体１０の側方全表面１Ｃに、下地調整塗材２Ａ、密着塗材２Ｂ、装飾塗材２Ｃ及び被覆塗材２Ｄが塗装器具３０によって順次塗装されて化粧塗装が施されて化粧塗装層２が形成され、乾燥されて、化粧された化粧コンクリートブロック積層体３が形成される。
【００２８】
そして、この化粧コンクリートブロック積層体３の側方全表面３Ａに、接着剤３６Ａが貼着された被覆層３６が被覆、付着されて被覆材層４が形成され、個々の化粧コンクリートブロック５が、積層された化粧コンクリートブロック５の積層線３Ｂ、２Ｃに沿って切取部材３７によって化粧塗装層２及び被覆材層４に同時に一緒に切目４Ａ、４Ｂが入れられることによって形成されて、化粧塗装層２がこの被覆材層４によって保護された状態で切り離されるようになっている。以下、上記の本実施例の化粧コンクリートブロックの製造方法について詳述する。
【００２９】
図１は、本実施例の化粧コンクリートブロックの製造方法における、コンクリートブロック積層体を形成する手順を示す図である。この図１に示すように、複数の素材コンクリートブロック１は、上下方向に並行配置された上部板部材１２、中間板部材１３及び下部板部材１４のそれぞれの間に並置される。
【００３０】
この素材コンクリートブロック１としては、空洞部１Ｂ、側方表面１Ｃ及び両端の溝部１Ｄが形成された方塊状のコンクリート部１Ａからなり、工業製品として規格され市販されているものが用いられる。
【００３１】
各板部材１２、１３、１４は、水平方向に延在する板部材１２Ａ、１３Ａ、１４Ａと、この板部材上に設けられ、上記の並置する素材コンクリートブロック１間に介在若しくは外端の素材コンクリートブロック１の外側に設けられる区分板１２Ｂ、１３Ｂ、１４Ｂと、積層する素材コンクリートブロック１間の溝部１Ｄの水平方向位置と同じ位置に設けられ、後述する固定軸２１、２２を貫通させる貫通穴１２Ｃ、１３Ｃ、１４Ｃと、外側に設けられる区分板１２Ｂ、１３Ｂ、１４Ｂに設けられる溝部１２Ｄ、１３Ｄ、１４Ｄとから構成されている。
【００３２】
この際、溝部１２Ｄ、１３Ｄ、１４Ｄは、素材コンクリートの並置する数に応じて水平方向に図示しない他の区分板を設ける際に、その他の区分板の溝部と併せて後述するような固定軸を貫通させることができる溝を形成するようになっている。また、貫通穴１３Ｃ、１４Ｃと干渉する位置にある区分板１３Ｂ、１４Ｂには、切欠部１３Ｅ、１４Ｅが設けられ、固定軸２１、２２の貫通穴１３Ｃ、１４Ｃへの貫通ができるようになっている。
【００３３】
このような各板部材１２、１３、１４を素材コンクリートブロック１の間に介在させることによって、並置される素材コンクリートブロック１を等間隔に並置し、積層された素材コンクリートブロック１が水平方向に変位するのを防いで後述する縦の積層線３Ｂ、３Ｃが一直線になるように素材コンクリートブロック１を積層することができる。これにより、各板部材１２、１３、１４によって保持されたコンクリートブロック積層体１０が形成される。
【００３４】
また、このコンクリートブロック積層体１０は、加圧固定手段１１によって上部板部材１２の上方から加圧されて互いに固定される。この加圧固定手段１１は、水平方向に延在する鉄骨角材等からなる角材１１Ａとこの角材１１Ａの下部に所定数の加圧部１１Ｂと、角材と加圧部を貫通するように、かつ積層する素材コンクリートブロック１間の溝部１Ｄの水平方向位置と同じ位置即ち貫通穴１２Ｃ、１３Ｃ、１４Ｃと同じ水平方向位置に設けられ、後述する固定軸２１、２２を貫通させる貫通穴１１Ｃを備えている。
【００３５】
この角材１１Ａを上部板部材１２の上方に配置することによって、この上部板部材１１を上方から加圧して、コンクリート積層体１０が搖動しないように保持される。従って、上層に積層された素材コンクリートブロック１の転落を防止することができる。また、この角材１１Ａは、素材コンクリートブロック１の並置する数に応じて、他の加圧固定手段２６と結合することができる構造となっている。
【００３６】
加圧固定手段１１は、また、雄ねじ部２１Ａ、２２Ａ及び雌ねじ部２１Ｂ、２２Ｂを有する固定軸２１、２２を有している。この固定軸２１、２２が、各貫通穴１１Ｃ、１２Ｃ、１３Ｃ、１４Ｃを貫通して、ナット等の結合部材１５、１８及び土台１９に保持された下部雄ねじ部１７がワッシャー１６等を介して固定軸２１、２２の雄ねじ部２１Ａ、２２Ａ若しくは雌ねじ部２１Ｂ、２２Ｂと結合されることによって、角材１１Ａ、加圧部１１Ｂと各板部材１２、１３、１４がそれぞれ連結される。この際、下部雄ねじ部１７と土台１９間には、下部板部材１４を支持するようにパッキン等の支持部材２０が設けられる。
【００３７】
図２は、コンクリートブロック積層体を形成し、加圧固定手段及び各板部材により保持した状態を示す図である。上述の構成により、図２に示すように、コンクリート積層体１０を保持する各板部材１２、１３、１４と加圧固定手段１１の配置状態が安定され、コンクリート積層体１０の保持がより強固なものになる。
【００３８】
また、以上の構成により、コンクリート積層体１０の素材コンクリートを並置して、容易に同じ位置で積層して上層の素材コンクリートブロック１を並置することができるために、コンクリート積層体１０には、水平方向及び垂直方向に一直線に形成された積層線３Ｂ、３Ｃを形成することができる。これにより、後述する切取部材による積層線３Ｂ、３Ｃに沿った切れ目を形成することができる。
【００３９】
中間板部材１３は、コンクリート積層体１０のコンクリートの積層数に応じて所定段の上下層間に複数個配置することができ、この中間板部材１３自体の配置を省略することもできる。また、固定軸２１、２２は、コンクリート積層体１０のコンクリートの積層数に応じて雄ねじ部２１Ａ、２２Ａ及び雌ねじ部２２Ａ、２２Ｂの結合により複数個上下に連結することができる。
【００４０】
このように、本実施例においては、加圧固定手段１１及び各板部材１２、１３、１４を結合して素材コンクリート積層体１０の位置を保持しているので、容易に素材コンクリート積層体１０の位置を保持又は保持の解除を行うことができる。
【００４１】
尚、本実施例の化粧コンクリートブロックの製造方法では、上記の加圧固定手段１１及び各板部材１２、１３、１４は、素材コンクリート積層体１０の位置を保持でき、後述する積層線３Ｂ、３Ｃを一直線に形成できるものであれば、上記の構造に限定されず、他の構成も適用することができる。例えば、中間板部材１３を省略しても、上述同様に容易に素材コンクリート積層体１０の位置を保持又は保持の解除を行うことができる。
【００４２】
図３は、コンクリートブロック積層体において、側方面に塗装処理を施す手順を説明する図である。上述のように、加圧固定手段１１によって上部板部材１２の上方から加圧されて互いに固定されたこのコンクリートブロック積層体１０は、図３に示すように、この固定されたコンクリートブロック積層体１０の側方全表面１Ｃに、下地調整塗材２Ａ、密着塗材２Ｂ、装飾塗材２Ｃ及び被覆塗材２Ｄが塗装器具３０によって順次塗装されて化粧塗装が施されて化粧塗装層２が形成される。
【００４３】
下地調整塗材２Ａとしては、フィラーと呼ばれる特殊合成樹脂製等からなる塗材等が用いられ、素材コンクリートブロック１の表面状態に応じて種々のものがあり、素材コンクリートブロック１の材質に応じて下地即ち側方表面１Ｃの調整を施し、塗膜即ち化粧塗装層２への下地からの悪影響を防ぎ、美観性と耐久性を兼ね備えた化粧塗装層２を得るような下地にする目的で用いられる。
【００４４】
密着塗材２Ｂとしては、プライマーと呼ばれる接着性の塗材等が用いられ、コンクリート１の側方表面１Ｃと装飾塗材２Ｃとを接着する目的で用いられる。また、この密着塗材２Ｂは、コンクリート１の側方表面１Ｃの防錆機能を併せ持っている。
【００４５】
装飾塗材２Ｃとしては、意匠性のある表面形状を形成することができる有色の塗材であり、コンクリート１の側方表面１Ｃの美観性を生成する目的で用いられるものであり、後述する化粧コンクリートの美観性を生成する塗材となる。
【００４６】
この装飾塗材２Ｃは、例えば、後述するようにペースト状塗材からなり、塗装された時に、表面に装飾が施されるものや、タイルとこのタイルに接着される接着剤とからなり、これらを塗装する時に、接着剤を付着してからタイルが付着されることで装飾塗材塗装がなされるものがある。
【００４７】
また、被覆塗材２Ｄとしては、トップコートと呼ばれるような仕上用塗材等が用いられ、コンクリート１の側方表面１Ｃの仕上処理をして、表面の保護や塗装表面の仕上処理をする目的で用いられる。
【００４８】
以上の塗材２Ａ、２Ｂ、２Ｃ、２Ｄによる塗装は、図２に示すように、吹付塗装具３１、塗装ローラー３２、塗装こて３３、塗装はけ３４及びエアレス塗装機３５等の塗装器具３０等が用いられる。
【００４９】
尚、本実施例においては、本発明の目的を逸脱しない範囲において、使用する塗材２Ａ、２Ｂ、２Ｃ、２Ｄの種類は限られない。
【００５０】
本実施例においては、コンクリート積層体１０を形成しているので、以上の塗材２Ａ、２Ｂ、２Ｃ、２Ｄによる塗装が全ての素材コンクリートブロック１の側方全表面１Ｃに対して同時に一緒に施すことができるので、短時間で多くの素材コンクリートの塗装を施すことができる。
【００５１】
図４は、コンクリートブロック積層体において、側方面にされた塗装が乾燥した状態を示す図である。上述のように、塗装されて化粧塗装層が形成された即ち化粧されたコンクリートブロック積層体１０は、乾燥されて、図４に示すように、化粧コンクリートブロック積層体３が形成される。
【００５２】
図５は、コンクリートブロック積層体において、塗装面上に被覆層を貼着した状態を示す図である。化粧コンクリートブロック積層体３の側方全表面３Ａには、図５に示すように、接着剤３６Ａが貼着された被覆層３６が被覆、付着されて被覆材層４が形成される。この被覆層３６としては、塩化ビニル等の被覆材の表面に接着剤が貼着されたものが用いられる。
【００５３】
このような被覆層３６が化粧コンクリートブロック５の側方全表面３Ａに接触されると、接着剤３６Ａの接着能力により接着層３６が化粧コンクリートブロック５の側方全表面３Ａに被覆、付着される。尚、この被覆層３６による接着によって化粧コンクリートブロックの化粧塗装層２の表面が傷付いたり変質したりすることはない。
【００５４】
また、本実施例では、化粧コンクリートブロック積層体３が形成されているので、化粧コンクリートブロックの側方全表面３Ａにわたって同時に一緒に被覆層３６を付着して化粧コンクリートブロックの側方全表面３Ａに被覆材層４を形成することができるので、短時間で多くの化粧コンクリートブロックに被覆材層４を形成することができる。
【００５５】
図６は、コンクリートブロック積層体において、積層線に沿って切目を入れた状態を示す図である。この図６に示すように、個々の化粧コンクリートブロック５が、積層された化粧コンクリートブロック５の積層線３Ｂ、３Ｃに沿ってカッター等の切取部材３７によって化粧塗装層２及び被覆材層４に同時に一緒に切目４Ａ、４Ｂが入れられることによって形成されて、化粧塗装層２がこの被覆材層４によって保護された状態で切り離されるようになっている。
【００５６】
これら積層線３Ｂ、３Ｃがあるために、カッターによる切目４Ａ、４Ｂを容易に形成することができ、容易に被覆材層４によって化粧塗装層２が保護された状態で個々の化粧コンクリートブロック５を切り離すことができる。
【００５７】
図７は、コンクリートブロック積層体において、個々のコンクリートブロックが切り離された状態を示す図である。上述のように切り離された個々の化粧コンクリートブロック５は、図７に示すように、側方表面３Ａ上に化粧塗装層２が形成され、更にこの化粧塗装層２を覆うように被覆材層４が形成される。これにより、この化粧コンクリートブロック５は、運搬時に衝撃などが起きても被覆材層４により化粧塗装層２が保護されるので、化粧塗装層２が傷付くことを防止することができる。
【００５８】
図８は、本実施例における化粧コンクリートブロックの製造方法によって製造された化粧コンクリートブロックの概略を示す図である。この図８に示すように、上記の化粧コンクリートブロック５は、素材コンクリートブロック１の側方表面上１Ｃに、下地調整塗材２Ａ、密着塗材２Ｂ、装飾塗材２Ｃ及び被覆塗材２Ｄが塗装されて形成された化粧塗装層２及びこの化粧塗装層２の上側に剥離可能に貼着された被覆材層４が形成されている。
【００５９】
図９は、本実施例における化粧コンクリートブロックの製造方法の適用例を示す図である。ここで、上述の化粧塗装層２の形成において、装飾塗材２Ｃがペースト状塗材からなる塗材の場合の個々の化粧コンクリートブロック６Ａは、被覆層３６を剥離すると図９（ａ）に示すように化粧塗装層２が形成される。
【００６０】
図１０は、化粧コンクリートブロックの側方面に形成された化粧塗装層の構造を示す図であり、図１１は、この化粧塗装層の構造を平面から示す部分断面図である。また、この化粧コンクリートブロック６Ａの化粧塗装層２の断面は、図１０（ａ）の側面図、図１１（ａ）の平面図に示すように、化粧コンクリートブロック６Ａの側方表面１Ｃ上に順次下地調整塗材２Ａ、密着塗材２Ｂ、ペースト状の装飾塗材２Ｃ及び２Ｄによる層が順次形成されている。
【００６１】
また、上述の化粧塗装層２の形成において、装飾塗材２Ｃがタイル２Ｆとこのタイル２Ｆに接着される接着剤２Ｅとからなる塗材の場合の個々の化粧コンクリートブロック６Ｂは、被覆層３６を剥離すると図９（ｂ）に示すように化粧塗装層２が形成される。
【００６２】
また、この化粧コンクリートブロック６Ｂの化粧塗装層２の断面は、図１０（ｂ）の側面図、図１１（ｂ）の平面図に示すように、化粧コンクリートブロック６Ａの側方表面１Ｃ上に順次下地調整塗材２Ａ、密着塗材２Ｂ、接着剤２Ｅ、タイル２Ｆ及び２Ｄによる層が順次形成されている。
【００６３】
尚、これら化粧塗装層２は、上述の切取部材３７によって積層線３Ｂ、３Ｃによって切り離されるために、切り取られて化粧コンクリートブロックに形成される化粧塗装層２表面の面積は、コンクリートブロックの側方表面の面積とほぼ同一とすることができ、他の化粧コンクリートブロックと並置若しくは積層する際に、各化粧塗装層２が干渉して他の化粧コンクリートブロックと並置若しくは積層の妨げにならないようにすることができる。
【００６４】
次に、上述の化粧コンクリートブロックの製造方法で製造された化粧コンクリートブロックを用いて現地で化粧ブロック塀を構築する方法について説明する。尚、以下の説明では、化粧コンクリートブロックは、装飾塗材としてペースト状塗材を用いて形成された化粧コンクリートブロック６Ａについて説明するが、他の装飾塗材を用いた化粧コンクリートブロックにおいても以下の本実施例の化粧ブロック塀の構築方法を適用することができる。
【００６５】
本実施例の化粧ブロック塀の構築方法は、上記の化粧コンクリートブロックの製造方法で製造された化粧コンクリートブロックから被覆材層４が剥離され、この被覆材層４が剥離された化粧コンクリート６Ａが垂直方向に積層されて仮化粧ブロック塀５０が形成され、この仮化粧ブロック塀５０の化粧コンクリートブロック６Ａの積層線５１、５２に沿って、かつ近接して隣接する化粧コンクリートブロック６Ａに汚れ防止テープ７が貼着し、積層線５１、５２に沿って介在する空隙８に接着用モルタル３８Ａをコーキング部材３７によって流し込んで隣接する化粧コンクリートブロック６Ａを接着一体化し、乾燥させ、乾燥後に汚れ防止テープ７を剥離して、化粧ブロック塀１００を完成するようになっている。この化粧ブロック塀１００の構築方法について、以下詳述する。
【００６６】
まず、上記の化粧コンクリートブロックの製造方法で製造された化粧コンクリートブロックが、ブロック塀構築の現地まで運搬された後に、この化粧コンクリートブロックから被覆材層４が剥離され、図９（ａ）に示すような化粧コンクリートブロック６Ａの状態にされる。
【００６７】
図１２は、本実施例における化粧コンクリートブロックの製造方法によって製造された化粧コンクリートブロックの被覆層を剥離して、仮化粧ブロック塀を構築した状態を示す図である。この図１２に示すように、上記の被覆材層４が剥離された化粧コンクリート６Ａが垂直方向に積層されて仮化粧ブロック塀５０が形成される。この際、化粧コンクリート６Ａの垂直方向への積層は、ブロック塀構築補助部材４０によって位置変動がないように保持するように補助されて仮化粧ブロック塀５０が形成される。
【００６８】
このブロック塀構築補助部材４０は、隣接するコンクリートブロックの溝部１Ｄ間に貫通される所定数の補助部材３６とこの補助部材３６の下部に設けられて補助部材３６を支持する支持板３２と、各補助部材３６間を連結具３３、３４を介して連結する連結部材３５により構成される。
【００６９】
また、仮化粧ブロック塀５０の両端側の補助部材３６は、支持補強のための補強部材３１、３２がそれぞれ連結される。この補強部材３１、３２は、それぞれ部材３１Ａ、３２Ａ、３１Ｂ、３２Ｂ、３１Ｃ、３２Ｃ、３１Ｄ、３２Ｄが連結されて構成されている。
【００７０】
以上のようにブロック塀構築補助部材４０が構成されており、これによって構築された仮化粧ブロック塀５０の保持がより強固なものとされ、仮化粧ブロック塀５０の各化粧コンクリートブロック６Ａの位置が変位するのを防ぐことができる。従って、上層に積層された化粧コンクリートブロック６Ａの転落を防止することができる。
【００７１】
また、以上の構成により、容易に各化粧コンクリートブロック６Ａを並置して、同じ位置で積層して上層の各化粧コンクリートブロック６Ａを並置することができるために、容易に一直線である仮化粧ブロック塀５０の積層線５１、５２を形成することができる。
【００７２】
これによって、後述する積層線５１、５２に沿った接着用モルタル３８Ａ流し込みを行って、容易に化粧ブロック塀１００を完成することができる。この際、仮化粧ブロック塀５０の積層線５１、５２に沿ってわずかな空隙８が生じる。
【００７３】
図１３は、仮化粧ブロック塀の一部を示す部分拡大図である。上記のように仮化粧ブロック塀５０が形成された後は、図１３に示すように、この仮化粧ブロック塀５０の化粧コンクリートブロック６Ａの積層線５１、５２に沿って、かつ近接して隣接する化粧コンクリートブロック６Ａに汚れ防止テープ７が貼着される。
【００７４】
図１４は、仮化粧ブロック塀の各化粧コンクリートブロックの積層線に沿って隙間を埋めた状態を示す部分拡大図である。この図１４に示すように、積層線５１、５２に沿って介在する空隙８に接着用モルタル３８Ａをコーキング部材３７によって流し込んで隣接する化粧コンクリートブロック６Ａの接着一体化が行われる。
【００７５】
ここで、汚れ防止テープ７は、上記の接着用モルタル３８Ａをコーキング部材３７によって空隙８に流し込む際に、接着用モルタル３８Ａが化粧コンクリートブロック６Ａの化粧塗装層表面に飛散して汚れることを防止することができる。
【００７６】
図１５は、隙間が埋められた各化粧コンクリートブロックの化粧塗装層に仕上げ作業を施して化粧ブロック塀を完成させる手順を説明する部分拡大図である。上記コーキング部材３７によって流し込まれた接着用モルタル３８Ａの乾燥後は、図１５に示すように、汚れ防止テープ７を剥離して、化粧ブロック塀１００を完成するようになっている。ここで、化粧ブロック塀１００の完成処理として、艶出しの被覆や、塗装面をはけ等で整形すること等が行われる。
【００７７】
ここで、被覆材層に切目を入れる際、側方表面の外形線に沿って切れ目を入れておくことにより、現地で上述のような化粧コンクリート塀を構築する際に、被覆材層を剥離する必要がなく、またこの被覆材層が汚れ防止テープ７の機能を有するので、汚れ防止テープ７を用いずに隣接する化粧コンクリートブロック６Ａの接着一体化及び化粧塗装層への仕上げ作業ができ、材料費の節約ができるので経済的に化粧ブロック塀１００を構築することができる。
【００７８】
以上のように、本実施例の化粧ブロック塀の製造方法による化粧ブロック塀１００の構築は、予め塗装処理が施されている化粧コンクリートブロック６Ａを用いて行うために、ブロック塀構築現地においての塗装作業が不要であるために、化粧ブロック塀１００の構築時間を著しく短縮することができる。
【００７９】
図１６は、本実施例における化粧コンクリートブロックの製造方法によって製造された化粧コンクリートブロックの被覆層を剥離して、仮化粧ブロック塀を構築した状態の別の例を示す図である。この図１６に示す例では、上記の仮化粧ブロック塀５０の形成は、ブロック塀構築補助部材４５によって位置変動がないように保持するように補助されて行われる。
【００８０】
このブロック塀構築補助部材４５は、上記のブロック塀構築補助部材４０の隣接するコンクリートブロックの溝部１Ｄ間に貫通される所定数の補助部材３６間の連が、補助部材３６の軸方向に移動可能に連結する連結具４３、４４により行われ、補助部材３６の下部に設けられて補助部材３６を挟持してこの補助部材３６の軸方向に移動可能とする溝部４２を有する支持板４１により構成されたものであり、その他の構成は塀構築補助部材４０と同様に構成されるものである。
【００８１】
このブロック塀構築補助部材４５により、構築する化粧ブロック塀１００の規模に応じて容易に補助部材３６を任意に増減設することができ、より簡便に化粧ブロック塀１００を構築することができ、化粧ブロック塀１００の構築時間を著しく短縮することができる。
【００８２】
また、上記の化粧コンクリートブロック６Ａは、運搬中には側方表面３Ａが被覆材層４によって保護されているために、現地において化粧塗装層２の美観を保ちつつ化粧ブロック塀１００の構築を行うことができる。
【００８３】
以上のように、本実施例の化粧コンクリートブロックの製造方法は、上述の如く構成したので、側方表面に化粧塗装層と被覆材層を形成する化粧コンクリートブロックを素材コンクリートブロックの形状を活かして短時間で同時に複数個製造することができる化粧コンクリートブロックの製造方法を提供することができる。
【００８４】
また、本実施例の化粧ブロック塀の製造方法は、上述の如く構成したので、上記の製造方法で製造された化粧コンクリートブロックにより運搬によって化粧塗装層が損傷せず美観を保つことができ、しかも容易に短時間で化粧ブロック塀を構築することができる化粧ブロック塀の製造方法を提供することができる。
【００８５】
また、本実施例の化粧コンクリートブロック積層体は、上述の如く構成したので、運搬によって化粧塗装層が損傷せず美観を保つことができ、しかも容易に短時間で化粧ブロック塀を構築することができる本発明の化粧コンクリートブロック積層体を提供することができる。
【実施例２】
【００８６】
本発明の別の実施例である化粧コンクリートブロックの製造方法について、以下説明する。本実施例の化粧コンクリートブロックの製造方法において、化粧コンクリートブロック積層体３の側方全表面３Ａに形成される被覆材層４は、上述の実施例１のように接着剤３６Ａが貼着された被覆層３６を側方全表面３Ａに被覆、付着して形成される代わりに、被覆層塗材を化粧コンクリートブロック積層体３の側方全表面３Ａが塗装されて形成されることが行われる。尚、その他の化粧コンクリートブロックの製造方法については、上述の実施例１と同様であるので説明を省略する。以下、本実施例について詳述する。
【００８７】
図１７は、コンクリートブロック積層体において、塗装面上に被覆層塗材を塗装して被覆層を形成した状態を示す図である。本実施例では、上述の如く塗装により化粧塗装層が形成されたコンクリートブロック積層体１０が乾燥され、図４に示すように形成された化粧コンクリートブロック積層体３に、図１７に示すように、塗装器具３０によって化粧コンクリートブロック積層体３の側方全表面３Ａに被覆層塗材３９が塗装され、乾燥されて、被覆材層４が形成される。
【００８８】
この被覆層塗材３９は、側方全表面３Ａに塗装されると、化粧塗装層２の表面から内部まで浸透していき乾燥され、剥離性が良好に保たれつつ側方全表面３Ａに密着される。従って、本実施例では、上述の実施例のように被覆材層４を形成するために接着剤３６Ａが貼着された接着層３６を備えるような被覆層を用いることを要せず、被覆層塗材３９を側方全表面３Ａに塗装することで、容易に側方全表面２Ａに付着された被覆材層４を形成することができる。
【００８９】
また、この被覆層塗材３９としては、ケトン系と芳香族系炭化水素との混合溶剤に塩化ビニルと酢酸ビニルとの共重合物を溶解してなる可剥性塗料からなるものが望ましい。この可剥製塗料は、例えば以下の特長を有している。
（１）常温で利用でき、速乾性である。
（２）有害物質を含んでおらず、安全に塗装作業ができる。
（３）適度な付着力を有しており、プレス等の加圧加工にも耐えられる。
（４）刷毛、スプレー、フローコーター等の塗装方法でも利用できる。
（５）耐薬品性も良好で、弱酸性、弱アルカリ性の水溶液による腐食にも耐えることができ、保護対象の防錆の機能も有する。
（６）コンクリートブロック塀構築の接着モルタルの流し込みの際の、汚れ防止のマスキングの役割も果たすことができる。
また、この可剥製塗料は、上述の実施例のように装飾塗材がペースト状塗材やタイルからなる化粧塗装層において、被覆による保護に用いることに好適である。
【００９０】
また、本実施例では、側方全表面３Ａの保護性と被覆材層４の剥離性を考慮して、被覆層塗材３９による被覆材層４の塗装膜の厚さは適宜選択可能であるが、０．１〜０．４μｍ程度が望ましいとされる。
【００９１】
尚、上述の実施例１同様、被覆層塗材３９による塗装によって化粧コンクリートブロックの化粧塗装層２の表面が傷付いたり変質したりすることはない。
【００９２】
次に、本実施例における本実施例の化粧コンクリートブロックの製造方法について、図１８を用いて以下説明する。まず、複数の素材コンクリートブロック１が、上下方向に並行配置された複数個の板部材１２〜１４のそれぞれの間に並置されて、垂直方向に積層されて、各板部材１２〜１４によって保持されたコンクリートブロック積層体１０が形成される。
【００９３】
次に、このコンクリートブロック積層体１０が、加圧固定手段１１によって板部材の上部板部材１２の上方から加圧されて互いに固定される。次に、この固定されたコンクリートブロック積層体１０の側方全表面１Ｃに、下地調整塗材２Ａ、密着塗材２Ｂ、装飾塗材２Ｃ及び被覆塗材２Ｄが塗装器具３０によって順次塗装されて化粧塗装が施されて化粧塗装層２が形成され、乾燥されて、化粧された化粧コンクリートブロック積層体３が形成される。
【００９４】
次に、この化粧コンクリートブロック積層体３の側方全表面３Ａに、塗装器具３０によって被覆層塗材３９が塗装され、乾燥されて、被覆材層４が形成される。そして、個々の化粧コンクリートブロック５が、積層された化粧コンクリートブロックの積層線３Ｂ、２Ｃに沿って切取部材３７によって化粧塗装層２及び被覆材層４に同時に一緒に切目４Ａ、４Ｂが入れられることによって形成されて、化粧塗装層２が被覆材層４によって保護された状態で切り離される。
【００９５】
以上のように、本実施例の化粧コンクリートブロックの製造方法で製造された化粧コンクリートブロックは、上述のようにコンクリートブロック塀構築における接着モルタルの流し込みの際の汚れ防止のマスキングの役割も果たすことができるので、ブロック塀組立現地にて化粧ブロック塀を完成させる際、上述の実施例１のような被覆材層４を剥離する工程と、化粧コンクリートブロック６Ａに汚れ防止テープ７を貼着する工程を要せず、隙間が埋められた各化粧コンクリートブロック６Ａの化粧塗装層２に仕上げ作業を施して塗装されて乾燥された被覆材層４を剥離して化粧ブロック塀１００を完成させることができるので、より簡便に化粧ブロック塀を構築することができ、化粧ブロック塀の構築時間を短縮することができる。
【００９６】
従って、上述の本実施例の化粧コンクリートブロックの製造方法によれば、上述の本実施例の化粧コンクリートブロックの製造方法で製造された化粧コンクリートブロックが垂直方向に積層されて仮化粧ブロック塀が形成され、該仮化粧ブロック塀の化粧コンクリートブロックの積層線に沿って介在する空隙に接着用モルタルをコーキング部材によって流し込んで隣接する化粧コンクリートブロックを接着一体化し、乾燥させ、乾燥後に前記被覆材層を剥離して、化粧ブロック塀を完成する化粧ブロック塀の構築方法を提供することができ、この化粧ブロック塀を完成する化粧ブロック塀の構築方法によれば、上述の実施例１と同様の効果を奏することができる。
【００９７】
また、上述の本実施例の化粧コンクリートブロックの製造方法によれば、複数の素材コンクリートブロックが、上下方向に並行配置された複数個の板部材のそれぞれの間に並置されて、垂直方向に積層されて、各板部材によって保持されたコンクリートブロック積層体であって、該コンクリートブロック積層体が、加圧固定手段によって前記板部材の上部板部材の上方から加圧されて互いに固定されて、該固定されたコンクリートブロック積層体の側方全表面に、下地調整塗材、密着塗材、装飾塗材及び被覆塗材が塗装器具によって順次塗装されて化粧塗装が施されて化粧塗装層が形成され、乾燥されて、化粧された化粧コンクリートブロック積層体が形成され、該化粧コンクリートブロック積層体の側方全表面に、塗装器具によって被覆層塗材が塗装され、乾燥されて、被覆材層が形成され、個々の化粧コンクリートブロックが、積層された化粧コンクリートブロックの積層線に沿って切取部材によって前記化粧塗装層及び前記被覆材層に同時に一緒に切目が入れられることによって形成されて、前記化粧塗装層が該被覆材層によって保護された状態で切り離された化粧コンクリートブロック積層体を提供することができ、この化粧コンクリートブロック積層体によれば、上述の実施例１と同様の効果を奏することができる。
【００９８】
従って、本実施例の化粧コンクリートブロックの製造方法、化粧ブロック塀の構築方法及び化粧コンクリートブロック積層体は、以上のように構成しているために、上述の実施例１と同様の効果を奏することができる。
【００９９】
尚、素材コンクリートブロックは上述の実施例で説明するものに限られず、上述の実施例のような効果が達成できる範囲内において、別の構成を適用することができる。例えば、化粧コンクリートブロックの側方全表面に形成する被覆材層は、上述の実施例のような効果が達成できる範囲内において、上述の実施例とは別の構成を適用することができる。
また、化粧コンクリートブロックの化粧塗装層及び被覆材層は、化粧コンクリートブロックの両側方表面に形成してもよく、これによっても上述の実施例同様の効果を達成することができる。
【符号の説明】
【０１００】
１…素材コンクリートブロック、１Ｃ、３Ａ…側方表面、２…化粧塗装層、２Ａ…下地調整塗材、２Ｂ…密着塗材、２Ｃ…装飾塗材、２Ｄ…被覆塗材、２Ｅ…接着剤、２Ｆ…タイル、３Ｂ、３Ｃ、５１、５２…積層線、３…化粧コンクリートブロック積層体、４…被覆材層、４Ａ、４Ｂ…切目、５、６Ａ、６Ｂ…化粧コンクリートブロック、７…汚れ防止テープ、８…空隙、１０…コンクリートブロック積層体、１１…加圧固定手段、１２…上部板部材、１３…中間板部材、１４…下部板部材、３０…塗装器具、３６…被覆層、３７…切取部材、３８…コーキング部材、３９…被覆層塗材、５０…仮化粧ブロック塀、１００…化粧ブロック塀。
【図１】
0005335872.tif 000002
【図２】
0005335872.tif 000003
【図３】
0005335872.tif 000004
【図４】
0005335872.tif 000005
【図５】
0005335872.tif 000006
【図６】
0005335872.tif 000007
【図７】
0005335872.tif 000008
【図８】
0005335872.tif 000009
【図９】
0005335872.tif 000010
【図１０】
0005335872.tif 000011
【図１１】
0005335872.tif 000012
【図１２】
0005335872.tif 000013
【図１３】
0005335872.tif 000014
【図１４】
0005335872.tif 000015
【図１５】
0005335872.tif 000016
【図１６】
0005335872.tif 000017
【図１７】
0005335872.tif 000018
【図１８】
0005335872.tif 000019